(57)【特許請求の範囲】
【請求項１】
下記一般式（１）
【化１】
0004140131.tif 000011
または下記一般式（２）
【化２】
0004140131.tif 000012
［式中、Ｍ1はチタン原子、ジルコニウム原子またはハフニウム原子であり、Ｙは各々独立して水素原子、ハロゲン原子、炭素数１〜２０のアルキル基、または炭素数６〜２０のアリール基、アリールアルキル基もしくはアルキルアリール基であり、Ｒ1，Ｒ2は各々独立して下記一般式（３）、（４）、（５）または（６）
【化３】
0004140131.tif 000013
（式中、Ｒ6は各々独立して水素原子、炭素数１〜２０のアルキル基、または炭素数６〜２０のアリール基、アリールアルキル基もしくはアルキルアリール基である。）で表される配位子であり、該配位子はＭ1と一緒にサンドイッチ構造を形成し、Ｒ3，Ｒ4は各々独立して下記一般式（７）、（８）、（９）または（１０）
【化４】
0004140131.tif 000014
（式中、Ｒ7は各々独立して水素原子、炭素数１〜２０のアルキル基、または炭素数６〜２０のアリール基、アリールアルキル基もしくはアルキルアリール基である。）で表される配位子であり、該配位子はＭ1と一緒にサンドイッチ構造を形成し、Ｒ5は下記一般式（１１）または（１２）
【化５】
0004140131.tif 000015
（式中、Ｒ8は各々独立して水素原子、炭素数１〜２０のアルキル基、または炭素数６〜２０のアリール基、アリールアルキル基もしくはアルキルアリール基であり、Ｍ2は珪素原子、ゲルマニウム原子または錫原子である。）で表され、Ｒ3およびＲ4を架橋するように作用しており、ｍは１〜５の整数である。］
で表される遷移金属化合物（ａ）ならびに粘土または粘土鉱物と一般式（３０）
Ｒ18uＳｉＺ3w  （３０）
［Ｒ18は炭素数１〜４０のアルキル基、炭素数６〜２０のアリール基、炭素数６〜４０のアリールアルキル基、炭素数６〜４０のアルキルアリール基から選ばれる基であり、Ｚ3はアルコキシ基、アリールオキシ基、アリールアルコキシ基もしくはアリールオキシ基であり、ｕ＋ｗ＝４である。ｕは１以上である。］
で表される有機ケイ素化合物またはこの加水分解物を反応して、さらに次の一般式（２７）または（２８）
［Ｒ16sＺ2］ （２７）
［Ｒ16sＺ2Ｈ］［Ａ］ （２８）
［式中、Ｚ2は窒素原子、リン原子又は酸素原子である。Ｚ2が窒素原子であるアンモニウム化合物、リン原子であるホスホニウム化合物、酸素原子であるオキソニウム化合物またはイオウ原子であるスルホニウム化合物である。Ｒ16は同一でも異なっていてもよく、水素原子または炭素数１〜２０の炭化水素基を含む置換基である。少なくとも１つのＲ16は炭素数１〜２０の炭化水素基であり、各々のＲ16は互いに結合していてもよい。Ｚ2が窒素原子又はリン原子のときにはｓ＝３であり、Ｚ2が酸素原子のときにはｓ＝２である。
また、Ａは有機または無機のアニオンである。］
で示される元素の孤立電子対にプロトンが配位可能な化合物もしくはプロトンが配位した塩（ｃ）で処理された無機有機複合体(b)からなることを特徴とするオレフィン重合体製造用触媒。
【請求項２】
請求項１に記載のオレフィン重合体製造用触媒および一般式（２９）
Ｍ5Ｒ17t （２９）
［式中、Ｍ5は周期表第１３族の原子であり、Ｒ17は各々独立して水素原子、炭素数１〜２０のアルキル基もしくはアルコキシ基、または炭素数６〜２０のアリール基、アリールオキシ基、アリールアルキル基、アリールアルコキシ基、アルキルアリール基もしくはアルキルアリールオキシ基であり、ｔは元素Ｍ5の価数に相当する。］
で表される有機金属化合物（ｄ）からなることを特徴とするオレフィン重合体製造用触媒。
【請求項３】
請求項１または２に記載のオレフィン重合体製造用触媒の存在下、オレフィンを−６０〜２８０℃の温度、０．５〜２０００ｋｇｆ／ｃｍ2の圧力下で、重合することを特徴とするオレフィン重合体の製造方法。
【発明の詳細な説明】
【０００１】
【発明の属する技術分野】
本発明は、遷移金属化合物ならびに周期表第２族、第４族または第１３族から選ばれる元素、ケイ素および酸素を必須成分とし、該周期表第２族、第４族または第１３族から選ばれる元素およびケイ素のいずれかと炭化水素基が共有結合している無機有機複合体からなるオレフィン重合体製造用触媒、およびそれを用いたオレフィン重合体の製造方法に関する。
【０００２】
【従来の技術】
オレフィンの重合によりポリオレフィンを製造する方法として、遷移金属化合物および有機金属化合物の組み合わせからなる触媒系を用いることは、すでに知られている。また、カミンスキーらは、メタロセンとメチルアルミノキサンを用いた触媒が、プロピレンを含むオレフィン重合体を製造する際に、高い活性を示すことを特開昭５８−１９３０９号公報などに記載している。
【０００３】
しかしながら、ここで開示されている触媒系は重合活性には優れるが、触媒系が反応系に可溶性であるために、溶液重合系を採用することが多く、製造プロセスが限定されるばかりか、工業的に有用な物性を示すポリマーを製造するためには、比較的高価なメチルアルミノキサンを大量に用いる必要がある。このため、これら触媒系を用いた場合、コスト的な問題やポリマー中に大量のアルミニウムが残存する問題等があった。
【０００４】
一方、前述の可溶性触媒系をシリカなどの無機酸化物担体に担持させた触媒系が、特開昭６０−３５００６号公報などにより開示されている。しかしながら、これらに記載された方法に従ってオレフィンを重合してもメチルアルミノキサンあたりの重合活性は十分でなかった。
【０００５】
これらを改善する方法として、例えば、特開平４−８７０４号公報、特開平４−１１６０４号公報、特開平４−２１３３０５号公報には、少量のメチルアルミノキサンで予備重合せしめた触媒系を用いて気相重合を行うと優れた重合活性で粒子性状が良好な重合体が得られることが開示されている。しかしながら、メチルアルミノキサンの使用量は少ないものの重合活性はいまだに満足すべきものとはいえず、触媒系の高活性化が望まれていた。
【０００６】
また、特開平１−５０３７８８号公報には、遷移金属化合物およびメチルアルミノキサンを触媒に用いた高圧高温法によるエチレン／α−オレフィン共重合体の製造方法が記載されている。しかし、これらの触媒を産業上大規模に使用することに関しては、前記のようにメチルアルミノキサンを再現性ある形態で合成することが困難である点と、メチルアルミノキサンは高価であるにもかかわらず、十分な活性を得るためには遷移金属化合物に対するメチルアルミノキサンの使用比率を著しく高くしなければならない点が問題点として挙げられる。
【０００７】
さらに、メチルアルミノキサンなどの有機アルミニウムオキシ化合物を用いない新しい助触媒が検討されてきており、例えば、特表平１−５０１９５０号公報、特表平１−５０２０３６号公報には、特殊なホウ素化合物が有効な助触媒になることが開示されている。しかし、これらのホウ素化合物は非常に複雑な化合物であり、コストの問題を解消するには至っていない。
【０００８】
また、メタロセン、有機アルミニウム化合物と粘土、粘土鉱物またはイオン交換性層状化合物などから構成される触媒系が、例えば、特開平５−３０１９１７公報などに開示されている。しかし、これらの触媒は重合活性が十分ではなかった。
【０００９】
【発明が解決しようとする課題】
本発明は上記の課題を解決するためになされたものであり、高価なアルミノオキサン、ホウ素化合物等の助触媒を使用することなく、粒子形状の優れたポリマーを優れた重合活性で製造しうるオレフィン重合体製造用触媒を提供することを目的とするものである。
【００１０】
【課題を解決するための手段】
本発明者らは上記課題を解決するために鋭意検討を行った結果、遷移金属化合物（ａ）ならびに周期表第２族、第４族または第１３族から選ばれる元素、ケイ素および酸素を必須成分とし、該周期表第２族、第４族または第１３族から選ばれる元素およびケイ素のいずれかと炭化水素基が共有結合している無機有機複合体（ｂ）からなるオレフィン重合体製造用触媒は、高い重合活性で良好な形状を有するポリマーを製造できることを見出し、本発明を完成するに至った。
【００１１】
すなわち本発明は、遷移金属化合物（ａ）ならびに周期表第２族、第４族または第１３族から選ばれる元素、ケイ素および酸素を必須成分とし、該周期表第２族、第４族または第１３族から選ばれる元素およびケイ素のいずれかと炭化水素基が共有結合している無機有機複合体（ｂ）からなるオレフィン重合体製造用触媒およびこれを用いたオレフィン重合体の製造方法に関する。以下に、本発明を詳細に説明する。
【００１２】
遷移金属化合物（ａ）としては、下記一般式（１）または（２）
【００１３】
【化１０】
0004140131.tif 000002
【００１４】
【化１１】
0004140131.tif 000003
【００１５】
［式中、Ｍ1はチタン原子、ジルコニウム原子またはハフニウム原子であり、Ｙは各々独立して水素原子、ハロゲン原子、炭素数１〜２０のアルキル基、または炭素数６〜２０のアリール基、アリールアルキル基もしくはアルキルアリール基であり、Ｒ1，Ｒ2は各々独立して下記一般式（３）、（４）、（５）または（６）
【００１６】
【化１２】
0004140131.tif 000004
【００１７】
（式中、Ｒ6は各々独立して水素原子、炭素数１〜２０のアルキル基、または炭素数６〜２０のアリール基、アリールアルキル基もしくはアルキルアリール基である。）
で表される配位子であり、該配位子はＭ1と一緒にサンドイッチ構造を形成し、Ｒ3，Ｒ4は各々独立して下記一般式（７）、（８）、（９）または（１０）
【００１８】
【化１３】
0004140131.tif 000005
【００１９】
（式中、Ｒ7は各々独立して水素原子、炭素数１〜２０のアルキル基、または炭素数６〜２０のアリール基、アリールアルキル基もしくはアルキルアリール基である。）
で表される配位子であり、該配位子はＭ1と一緒にサンドイッチ構造を形成し、Ｒ5は下記一般式（１１）または（１２）
【００２０】
【化１４】
0004140131.tif 000006
【００２１】
（式中、Ｒ8は各々独立して水素原子、炭素数１〜２０のアルキル基、または炭素数６〜２０のアリール基、アリールアルキル基もしくはアルキルアリール基であり、Ｍ2は珪素原子、ゲルマニウム原子または錫原子である。）
で表され、Ｒ3およびＲ4を架橋するように作用しており、ｍは１〜５の整数である。］
で表される周期表第４族の遷移金属化合物、または、下記一般式（１３）、（１４）、（１５）または（１６）
【００２２】
【化１５】
0004140131.tif 000007
【００２３】
［式中、Ｍ3は各々独立してチタン原子、ジルコニウム原子またはハフニウム原子であり、Ｚ1は各々独立して水素原子、ハロゲン原子、炭素数１〜２０のアルキル基、または炭素数６〜２０のアリール基、アリールアルキル基もしくはアルキルアリール基であり、Ｌ1はルイス塩基であり、ｑは０〜３であり、ＪＲ9p-1，ＪＲ9p-2はヘテロ原子配位子であり、Ｊは配位数が３である周期表第１５族元素または配位数が２である周期表第１６族元素であり、Ｒ9は各々独立して水素原子、ハロゲン原子、炭素数１〜２０のアルキル基もしくはアルコキシ基、または炭素数６〜２０のアリール基、アリールオキシ基、アリールアルキル基、アリールアルコキシ基、アルキルアリール基もしくはアルキルアリールオキシ基であり、ｐは元素Ｊの配位数であり、Ｒ10は下記一般式（１７）、（１８）、（１９）または（２０）
【００２４】
【化１６】
0004140131.tif 000008
【００２５】
（式中、Ｒ13は各々独立して水素原子、炭素数１〜２０のアルキル基、または炭素数６〜２０のアリール基、アリールアルキル基もしくはアルキルアリール基である。）
で表される配位子であり、Ｒ12は下記一般式（２１）、（２２）、（２３）または（２４）
【００２６】
【化１７】
0004140131.tif 000009
【００２７】
（式中、Ｒ14は各々独立して水素原子、炭素数１〜２０のアルキル基、または炭素数６〜２０のアリール基、アリールアルキル基もしくはアルキルアリール基である。）
で表される配位子であり、Ｒ11は下記一般式（２５）または（２６）
【００２８】
【化１８】
0004140131.tif 000010
【００２９】
（式中、Ｒ15は各々独立して水素原子、炭素数１〜２０のアルキル基、または炭素数６〜２０のアリール基、アリールアルキル基もしくはアルキルアリール基であり、Ｍ4は珪素原子、ゲルマニウム原子または錫原子である。）
で表され、Ｒ12およびＪＲ9p-2を架橋するように作用しており、ｒは１〜５の整数である。］
で表される周期表第４族の遷移金属化合物であることが好適である。
【００３０】
前記一般式（１）または（２）で表される化合物としては、例えば、ビス（シクロペンタジエニル）チタニウムジクロライド、ビス（シクロペンタジエニル）ジルコニウムジクロライド、ビス（シクロペンタジエニル）ハフニウムジクロライド、ビス（メチルシクロペンタジエニル）チタニウムジクロライド、ビス（メチルシクロペンタジエニル）ジルコニウムジクロライド、ビス（メチルシクロペンタジエニル）ハフニウムジクロライド、ビス（ブチルシクロペンタジエニル）チタニウムジクロライド、ビス（ブチルシクロペンタジエニル）ジルコニウムジクロライド、ビス（ブチルシクロペンタジエニル）ハフニウムジクロライド、ビス（ペンタメチルシクロペンタジエニル）チタニウムジクロライド、ビス（ペンタメチルシクロペンタジエニル）ジルコニウムジクロライド、ビス（ペンタメチルシクロペンタジエニル）ハフニウムジクロライド、ビス（インデニル）チタニウムジクロライド、ビス（インデニル）ジルコニウムジクロライド、ビス（インデニル）ハフニウムジクロライド、メチレンビス（シクロペンタジエニル）チタニウムジクロライド、メチレンビス（シクロペンタジエニル）ジルコニウムジクロライド、メチレンビス（シクロペンタジエニル）ハフニウムジクロライド、メチレンビス（メチルシクロペンタジエニル）チタニウムジクロライド、メチレンビス（メチルシクロペンタジエニル）ジルコニウムジクロライド、メチレンビス（メチルシクロペンタジエニル）ハフニウムジクロライド、メチレンビス（ブチルシクロペンタジエニル）チタニウムジクロライド、メチレンビス（ブチルシクロペンタジエニル）ジルコニウムジクロライド、メチレンビス（ブチルシクロペンタジエニル）ハフニウムジクロライド、メチレンビス（テトラメチルシクロペンタジエニル）チタニウムジクロライド、メチレンビス（テトラメチルシクロペンタジエニル）ジルコニウムジクロライド、メチレンビス（テトラメチルシクロペンタジエニル）ハフニウムジクロライド、エチレンビス（インデニル）チタニウムジクロライド、エチレンビス（インデニル）ジルコニウムジクロライド、エチレンビス（インデニル）ハフニウムジクロライド、エチレンビス（テトラヒドロインデニル）チタニウムジクロライド、エチレンビス（テトラヒドロインデニル）ジルコニウムジクロライド、エチレンビス（テトラヒドロインデニル）ハフニウムジクロライド、エチレンビス（２−メチル−１−インデニル）チタニウムジクロライド、エチレンビス（２−メチル−１−インデニル）ジルコニウムジクロライド、エチレンビス（２−メチル−１−インデニル）ハフニウムジクロライド、イソプロピリデン（シクロペンタジエニル−９−フルオレニル）チタニウムジクロライド、イソプロピリデン（シクロペンタジエニル−９−フルオレニル）ジルコニウムジクロライド、イソプロピリデン（シクロペンタジエニル−９−フルオレニル）ハフニウムジクロライド、イソプロピリデン（シクロペンタジエニル−２，７−ジメチル−９−フルオレニル）チタニウムジクロライド、イソプロピリデン（シクロペンタジエニル−２，７−ジメチル−９−フルオレニル）ジルコニウムジクロライド、イソプロピリデン（シクロペンタジエニル−２，７−ジメチル−９−フルオレニル）ハフニウムジクロライド、イソプロピリデン（シクロペンタジエニル−２，７−ジ−ｔ−ブチル−９−フルオレニル）チタニウムジクロライド、イソプロピリデン（シクロペンタジエニル−２，７−ジ−ｔ−ブチル−９−フルオレニル）ジルコニウムジクロライド、イソプロピリデン（シクロペンタジエニル−２，７−ジ−ｔ−ブチル−９−フルオレニル）ハフニウムジクロライド、ジフェニルメチレン（シクロペンタジエニル−９−フルオレニル）チタニウムジクロライド、ジフェニルメチレン（シクロペンタジエニル−９−フルオレニル）ジルコニウムジクロライド、ジフェニルメチレン（シクロペンタジエニル−９−フルオレニル）ハフニウムジクロライド、ジフェニルメチレン（シクロペンタジエニル−２，７−ジメチル−９−フルオレニル）チタニウムジクロライド、ジフェニルメチレン（シクロペンタジエニル−２，７−ジメチル−９−フルオレニル）ジルコニウムジクロライド、ジフェニルメチレン（シクロペンタジエニル−２，７−ジメチル−９−フルオレニル）ハフニウムジクロライド、ジフェニルメチレン（シクロペンタジエニル−２，７−ジ−ｔ−ブチル−９−フルオレニル）チタニウムジクロライド、ジフェニルメチレン（シクロペンタジエニル−２，７−ジ−ｔ−ブチル−９−フルオレニル）ジルコニウムジクロライド、ジフェニルメチレン（シクロペンタジエニル−２，７−ジ−ｔ−ブチル−９−フルオレニル）ハフニウムジクロライド、ジメチルシランジイルビス（シクロペンタジエニル）チタニウムジクロライド、ジメチルシランジイルビス（シクロペンタジエニル）ジルコニウムジクロライド、ジメチルシランジイルビス（シクロペンタジエニル）ハフニウムジクロライド、ジメチルシランジイルビス（メチルシクロペンタジエニル）チタニウムジクロライド、ジメチルシランジイルビス（メチルシクロペンタジエニル）ジルコニウムジクロライド、ジメチルシランジイルビス（メチルシクロペンタジエニル）ハフニウムジクロライド、ジメチルシランジイルビス（ブチルシクロペンタジエニル）チタニウムジクロライド、ジメチルシランジイルビス（ブチルシクロペンタジエニル）ジルコニウムジクロライド、ジメチルシランジイルビス（ブチルシクロペンタジエニル）ハフニウムジクロライド、ジメチルシランジイルビス（２，４，５−トリメチルシクロペンタジエニル）チタニウムジクロライド、ジメチルシランジイルビス（２，４−ジメチルシクロペンタジエニル）チタニウムジクロライド、ジメチルシランジイルビス（３−メチルシクロペンタジエニル）チタニウムジクロライド、ジメチルシランジイルビス（４−ｔ−ブチル−２−メチルシクロペンタジエニル）チタニウムジクロライド、ジメチルシランジイルビス（テトラメチルシクロペンタジエニル）チタニウムジクロライド、ジメチルシランジイルビス（インデニル）チタニウムジクロライド、ジメチルシランジイルビス（２−メチル−１−インデニル）チタニウムジクロライド、ジメチルシランジイルビス（テトラヒドロインデニル）チタニウムジクロライド、ジメチルシランジイル（シクロペンタジエニル−９−フルオレニル）チタニウムジクロライド、ジメチルシランジイル（シクロペンタジエニル−２，７−ジメチル−９−フルオレニル）チタニウムジクロライド、ジメチルシランジイル（シクロペンタジエニル−２，７−ジ−ｔ−ブチル−９−フルオレニル）チタニウムジクロライド、ジメチルシランジイルビス（２，４，５−トリメチルシクロペンタジエニル）ジルコニウムジクロライド、ジメチルシランジイルビス（２，４−ジメチルシクロペンタジエニル）ジルコニウムジクロライド、ジメチルシランジイルビス（３−メチルシクロペンタジエニル）ジルコニウムジクロライド、ジメチルシランジイルビス（４−ｔ−ブチル−２−メチルシクロペンタジエニル）ジルコニウムジクロライド、ジメチルシランジイルビス（テトラメチルシクロペンタジエニル）ジルコニウムジクロライド、ジメチルシランジイルビス（インデニル）ジルコニウムジクロライド、ジメチルシランジイルビス（２−メチル−１−インデニル）ジルコニウムジクロライド、ジメチルシランジイルビス（テトラヒドロインデニル）ジルコニウムジクロライド、ジメチルシランジイル（シクロペンタジエニル−９−フルオレニル）ジルコニウムジクロライド、ジメチルシランジイル（シクロペンタジエニル−２，７−ジメチル−９−フルオレニル）ジルコニウムジクロライド、ジメチルシランジイル（シクロペンタジエニル−２，７−ジ−ｔ−ブチル−９−フルオレニル）ジルコニウムジクロライド、ジメチルシランジイルビス（２，４，５−トリメチルシクロペンタジエニル）ハフニウムジクロライド、ジメチルシランジイルビス（２，４−ジメチルシクロペンタジエニル）ハフニウムジクロライド、ジメチルシランジイルビス（３−メチルシクロペンタジエニル）ハフニウムジクロライド、ジメチルシランジイルビス（４−ｔ−ブチル−２−メチルシクロペンタジエニル）ハフニウムジクロライド、ジメチルシランジイルビス（テトラメチルシクロペンタジエニル）ハフニウムジクロライド、ジメチルシランジイルビス（インデニル）ハフニウムジクロライド、ジメチルシランジイルビス（２−メチル−１−インデニル）ハフニウムジクロライド、ジメチルシランジイルビス（テトラヒドロインデニル）ハフニウムジクロライド、ジメチルシランジイル（シクロペンタジエニル−９−フルオレニル）ハフニウムジクロライド、ジメチルシランジイル（シクロペンタジエニル−２，７−ジメチル−９−フルオレニル）ハフニウムジクロライド、ジメチルシランジイル（シクロペンタジエニル−２，７−ジ−ｔ−ブチル−９−フルオレニル）ハフニウムジクロライド、ジエチルシランジイルビス（２，４，５−トリメチルシクロペンタジエニル）チタニウムジクロライド、ジエチルシランジイルビス（２，４−ジメチルシクロペンタジエニル）チタニウムジクロライド、ジエチルシランジイルビス（３−メチルシクロペンタジエニル）チタニウムジクロライド、ジエチルシランジイルビス（４−ｔ−ブチル−２−メチルシクロペンタジエニル）チタニウムジクロライド、ジエチルシランジイルビス（テトラメチルシクロペンタジエニル）チタニウムジクロライド、ジエチルシランジイルビス（インデニル）チタニウムジクロライド、ジエチルシランジイルビス（２−メチル−１−インデニル）チタニウムジクロライド、ジエチルシランジイルビス（テトラヒドロインデニル）チタニウムジクロライド、ジエチルシランジイル（シクロペンタジエニル−９−フルオレニル）チタニウムジクロライド、ジエチルシランジイル（シクロペンタジエニル−２，７−ジメチル−９−フルオレニル）チタニウムジクロライド、ジエチルシランジイル（シクロペンタジエニル−２，７−ジ−ｔ−ブチル−９−フルオレニル）チタニウムジクロライド、ジエチルシランジイルビス（２，４，５−トリメチルシクロペンタジエニル）ジルコニウムジクロライド、ジエチルシランジイルビス（２，４−ジメチルシクロペンタジエニル）ジルコニウムジクロライド、ジエチルシランジイルビス（３−メチルシクロペンタジエニル）ジルコニウムジクロライド、ジエチルシランジイルビス（４−ｔ−ブチル−２−メチルシクロペンタジエニル）ジルコニウムジクロライド、ジエチルシランジイルビス（テトラメチルシクロペンタジエニル）ジルコニウムジクロライド、ジエチルシランジイルビス（インデニル）ジルコニウムジクロライド、ジエチルシランジイルビス（２−メチル−１−インデニル）ジルコニウムジクロライド、ジエチルシランジイルビス（テトラヒドロインデニル）ジルコニウムジクロライド、ジエチルシランジイル（シクロペンタジエニル−９−フルオレニル）ジルコニウムジクロライド、ジエチルシランジイル（シクロペンタジエニル−２，７−ジメチル−９−フルオレニル）ジルコニウムジクロライド、ジエチルシランジイル（シクロペンタジエニル−２，７−ジ−ｔ−ブチル−９−フルオレニル）ジルコニウムジクロライド、ジエチルシランジイルビス（２，４，５−トリメチルシクロペンタジエニル）ハフニウムジクロライド、ジエチルシランジイルビス（３−メチルシクロペンタジエニル）ハフニウムジクロライド、ジエチルシランジイルビス（４−ｔ−ブチル−２−メチルシクロペンタジエニル）ハフニウムジクロライド、ジエチルシランジイルビス（テトラメチルシクロペンタジエニル）ハフニウムジクロライド、ジエチルシランジイルビス（インデニル）ハフニウムジクロライド、ジエチルシランジイルビス（２−メチル−１−インデニル）ハフニウムジクロライド、ジエチルシランジイルビス（テトラヒドロインデニル）ハフニウムジクロライド、ジエチルシランジイル（シクロペンタジエニル−９−フルオレニル）ハフニウムジクロライド、ジエチルシランジイル（シクロペンタジエニル−２，７−ジメチル−９−フルオレニル）ハフニウムジクロライド、ジエチルシランジイル（シクロペンタジエニル−２，７−ジ−ｔ−ブチル−９−フルオレニル）ハフニウムジクロライド、ジフェニルシランジイルビス（２，４，５−トリメチルシクロペンタジエニル）チタニウムジクロライド、ジフェニルシランジイルビス（２，４−ジメチルシクロペンタジエニル）チタニウムジクロライド、ジフェニルシランジイルビス（３−メチルシクロペンタジエニル）チタニウムジクロライド、ジフェニルシランジイルビス（４−ｔ−ブチル−２−メチルシクロペンタジエニル）チタニウムジクロライド、ジフェニルシランジイルビス（テトラメチルシクロペンタジエニル）チタニウムジクロライド、ジフェニルシランジイルビス（インデニル）チタニウムジクロライド、ジフェニルシランジイルビス（２−メチル−１−インデニル）チタニウムジクロライド、ジフェニルシランジイルビス（テトラヒドロインデニル）チタニウムジクロライド、ジフェニルシランジイル（シクロペンタジエニル−９−フルオレニル）チタニウムジクロライド、ジフェニルシランジイル（シクロペンタジエニル−２，７−ジメチル−９−フルオレニル）チタニウムジクロライド、ジフェニルシランジイル（シクロペンタジエニル−２，７−ジ−ｔ−ブチル−９−フルオレニル）チタニウムジクロライド、ジフェニルシランジイルビス（２，４，５−トリメチルシクロペンタジエニル）ジルコニウムジクロライド、ジフェニルシランジイルビス（２，４−ジメチルシクロペンタジエニル）ジルコニウムジクロライド、ジフェニルシランジイルビス（３−メチルシクロペンタジエニル）ジルコニウムジクロライド、ジフェニルシランジイルビス（４−ｔ−ブチル−２−メチルシクロペンタジエニル）ジルコニウムジクロライド、ジフェニルシランジイルビス（テトラメチルシクロペンタジエニル）ジルコニウムジクロライド、ジフェニルシランジイルビス（インデニル）ジルコニウムジクロライド、ジフェニルシランジイルビス（２−メチル−１−インデニル）ジルコニウムジクロライド、ジフェニルシランジイルビス（テトラヒドロインデニル）ジルコニウムジクロライド、ジフェニルシランジイル（シクロペンタジエニル−９−フルオレニル）ジルコニウムジクロライド、ジフェニルシランジイル（シクロペンタジエニル−２，７−ジメチル−９−フルオレニル）ジルコニウムジクロライド、ジフェニルシランジイル（シクロペンタジエニル−２，７−ジ−ｔ−ブチル−９−フルオレニル）ジルコニウムジクロライド、ジフェニルシランジイルビス（２，４，５−トリメチルシクロペンタジエニル）ハフニウムジクロライド、ジフェニルシランジイルビス（３−メチルシクロペンタジエニル）ハフニウムジクロライド、ジフェニルシランジイルビス（４−ｔ−ブチル−２−メチルシクロペンタジエニル）ハフニウムジクロライド、ジフェニルシランジイルビス（テトラメチルシクロペンタジエニル）ハフニウムジクロライド、ジフェニルシランジイルビス（インデニル）ハフニウムジクロライド、ジフェニルシランジイルビス（２−メチル−１−インデニル）ハフニウムジクロライド、ジフェニルシランジイルビス（テトラヒドロインデニル）ハフニウムジクロライド、ジフェニルシランジイル（シクロペンタジエニル−９−フルオレニル）ハフニウムジクロライド、ジフェニルシランジイル（シクロペンタジエニル−２，７−ジメチル−９−フルオレニル）ハフニウムジクロライド、ジフェニルシランジイル（シクロペンタジエニル−２，７−ジ−ｔ−ブチル−９−フルオレニル）ハフニウムジクロライド等のジクロル体、および上記周期表第４族遷移金属化合物のジメチル体、ジエチル体、ジヒドロ体、ジフェニル体、ジベンジル体等を例示することができる。
【００３１】
前記一般式（１３）、（１４）、（１５）または（１６）で表される化合物としては、例えば、ペンタメチルシクロペンタジエニル−ジ−ｔ−ブチルホスフィノチタニウムジクロライド、ペンタメチルシクロペンタジエニル−ジ−ｔ−ブチルアミドチタニウムジクロライド、ペンタメチルシクロペンタジエニル−ｎ−ブトキシドチタニウムジクロライド、ペンタメチルシクロペンタジエニル−ジ−ｔ−ブチルホスフィノジルコニウムジクロライド、ペンタメチルシクロペンタジエニル−ジ−ｔ−ブチルアミドジルコニウムジクロライド、ペンタメチルシクロペンタジエニル−ｎ−ブトキシドジルコニウムジクロライド、ペンタメチルシクロペンタジエニル−ジ−ｔ−ブチルホスフィノハフニウムジクロライド、ペンタメチルシクロペンタジエニル−ジ−ｔ−ブチルアミドハフニウムジクロライド、ペンタメチルシクロペンタジエニル−ｎ−ブトキシドハフニウムジクロライド、ジメチルシランジイルテトラメチルシクロペンタジエニル−ｔ−ブチルアミドチタニウムジクロライド、ジメチルシランジイル−ｔ−ブチル−シクロペンタジエニル−ｔ−ブチルアミドチタニウムジクロライド、ジメチルシランジイルトリメチルシリルシクロペンタジエニル−ｔ−ブチルアミドチタニウムジクロライド、ジメチルシランジイルテトラメチルシクロペンタジエニルフェニルアミドチタニウムジクロライド、メチルフェニルシランジイルテトラメチルシクロペンタジエニル−ｔ−ブチルアミドチタニウムジクロライド、ジメチルシランジイルテトラメチルシクロペンタジエニル−ｐ−ｎ−ブチルフェニルアミドチタニウムジクロライド、ジメチルシランジイルテトラメチルシクロペンタジエニル−ｐ−メトキシフェニルアミドチタニウムジクロライド、ジメチルシランジイル−ｔ−ブチルシクロペンタジエニル−２，５−ジ−ｔ−ブチル−フェニルアミドチタニウムジクロライド、ジメチルシランジイルインデニル−ｔ−ブチルアミドチタニウムジクロライド、ジメチルシランジイルテトラメチルシクロペンタジエニルシクロヘキシルアミドチタニウムジクロライド、ジメチルシランジイルフルオレニルシクロヘキシルアミドチタニウムジクロライド、ジメチルシランジイルテトラメチルシクロペンタジエニルシクロドデシルアミドチタニウムジクロライド、ジメチルシランジイルテトラメチルシクロペンタジエニル−ｔ−ブチルアミドジルコニウムジクロライド、ジメチルシランジイル−ｔ−ブチル−シクロペンタジエニル−ｔ−ブチルアミドジルコニウムジクロライド、ジメチルシリルトリメチルシランジイルシクロペンタジエニル−ｔ−ブチルアミドジルコニウムジクロライド、ジメチルシランジイルテトラメチルシクロペンタジエニルフェニルアミドジルコニウムジクロライド、メチルフェニルシランジイルテトラメチルシクロペンタジエニル−ｔ−ブチルアミドジルコニウムジクロライド、ジメチルシランジイルテトラメチルシクロペンタジエニル−ｐ−ｎ−ブチルフェニルアミドジルコニウムジクロライド、ジメチルシランジイルテトラメチルシクロペンタジエニル−ｐ−メトキシフェニルアミドジルコニウムジクロライド、ジメチルシランジイル−ｔ−ブチルシクロペンタジエニル−２，５−ジ−ｔ−ブチル−フェニルアミドジルコニウムジクロライド、ジメチルシランジイルインデニル−ｔ−ブチルアミドジルコニウムジクロライド、ジメチルシランジイルテトラメチルシクロペンタジエニルシクロヘキシルアミドジルコニウムジクロライド、ジメチルシランジイルフルオレニルシクロヘキシルアミドジルコニウムジクロライド、ジメチルシランジイルテトラメチルシクロペンタジエニルシクロドデシルアミドジルコニウムジクロライド、ジメチルシランジイルテトラメチルシクロペンタジエニル−ｔ−ブチルアミドハフニウムジクロライド、ジメチルシランジイル−ｔ−ブチル−シクロペンタジエニル−ｔ−ブチルアミドハフニウムジクロライド、ジメチルシランジイルトリメチルシリルシクロペンタジエニル−ｔ−ブチルアミドハフニウムジクロライド、ジメチルシランジイルテトラメチルシクロペンタジエニルフェニルアミドハフニウムジクロライド、メチルフェニルシランジイルテトラメチルシクロペンタジエニル−ｔ−ブチルアミドハフニウムジクロライド、ジメチルシランジイルテトラメチルシクロペンタジエニル−ｐ−ｎ−ブチルフェニルアミドハフニウムジクロライド、ジメチルシランジイルテトラメチルシクロペンタジエニル−ｐ−メトキシフェニルアミドハフニウムジクロライド、ジメチルシランジイル−ｔ−ブチルシクロペンタジエニル−２，５−ジ−ｔ−ブチル−フェニルアミドハフニウムジクロライド、ジメチルシランジイルインデニル−ｔ−ブチルアミドハフニウムジクロライド、ジメチルシランジイルテトラメチルシクロペンタジエニルシクロヘキシルアミドハフニウムジクロライド、ジメチルシランジイルフルオレニルシクロヘキシルアミドハフニウムジクロライド、ジメチルシランジイルテトラメチルシクロペンタジエニルシクロドデシルアミドハフニウムジクロライド等のジクロル体、および上記周期表第４族遷移金属化合物のジメチル体、ジエチル体、ジヒドロ体、ジフェニル体、ジベンジル体等を例示することができる。
【００３２】
次に、無機有機複合体（ｂ）について説明する。無機有機複合体（ｂ）は、周期表第２族、第４族または第１３族から選ばれる元素、ケイ素および酸素を成分として有し、該周期表第２族、第４族または第１３族から選ばれる元素およびケイ素のいずれかと炭化水素基が共有結合している無機有機複合体であればすべて用いることができるが、炭化水素基と結合する元素がケイ素であると該結合が安定であるため好ましい。
【００３３】
これらの無機有機複合体の製造方法としては、例えば、周期表第２族、第４族または第１３族から選ばれる元素およびケイ素を含む無機酸化物とケイ素−炭素結合を有する有機ケイ素化合物を反応させる方法等を例示することができる。
【００３４】
周期表第２族、第４族または第１３族から選ばれる元素およびケイ素を含む無機酸化物としては、各種複合酸化物を例示することができる。具体的な複合酸化物としては、シリカ−アルミナ、シリカーマグネシア、シリカーチタニア、シリカージルコニア、イオン性層状化合物、粘土および粘土鉱物を例示することができる。これらのうち、粘土鉱物は、その構造上の特色として有している層電荷の大きさで、パイロフィライト、カオリナイト、ディッカイトおよびタルク群（化学式あたりの負電荷がおよそ０）、スメクタイト群（化学式あたりの負電荷が０．２５〜０．６）、バーミキュライト群（化学式あたりの負電荷が０．６〜０．９）、雲母群（化学式あたりの負電荷がおよそ１）、脆雲母群（化学式あたりの負電荷がおよそ２）に分類されている。ここで示した各群には、それぞれ種々の鉱物が含まれるが、例えばスメクタイト群に属する粘土鉱物としては、モンモリロナイト、バイデライト、サポナイト、ヘクトライト等が挙げられる。
【００３５】
また、ケイ素−炭素結合を有する有機ケイ素化合物としては、一般式（３０）
Ｒ18uＳｉＺ3w              （３０）
［Ｒ18は炭素数１〜４０のアルキル基、炭素数６〜２０のアリール基、炭素数６〜４０のアリールアルキル基、炭素数６〜４０のアルキルアリール基から選ばれる基であり、Ｚ3はアルコキシ基、アリールオキシ基、アリールアルコキシ基もしくはアリールオキシ基であり、ｕ＋ｗ＝４である。ｕは１以上である。］
で表される有機ケイ素化合物およびこの加水分解物を例示することができる。
【００３６】
上記有機ケイ素化合物としては、Ｚ3をメトキシ基とした場合はメチルトリメトキシシラン、エチルトリメトキシシラン、プロピルトリメトキシシラン、オクチルトリメトキシシラン、ドデシルトリメトキシシラン、オクタデシルトリメトキシシラン、フェニルトリメトキシシラン、ジメチルジメトキシシラン、ジエチルジメトキシシラン、ジプロピルジメトキシシラン、ジオクチルジメトキシシラン、ジドデシルジメトキシシラン、ジオクタデシルジメトキシシラン、ジフェニルジメトキシシラン、トリメチルメトキシシラン、トリエチルメトキシシラン、トリプロピルメトキシシラン、トリオクチルメトキシシラン、トリドデシルメトキシシラン、トリオクタデシルメトキシシラン、トリフェニルメトキシシランを例示でき、また、これらのメトキシ基をエトキシ、プロポキシ等のアルコキシ基、フェノキシ基等のアリールオキシ基、ベンゾキシ基等のアリールアルキル基またはアルキルアリールオキシ基に置換えた化合物を例示することができる。
【００３７】
これらの無機酸化物と有機ケイ素化合物を反応させる方法は特に制限はない。また、これらの反応の際に、塩酸、硫酸等の酸、水酸化ナトリウム、水酸化カリウム、アンモニア等の塩基、金属アルコキシド等の触媒や高級アルキル基を有するアンモニウム塩、カルボン酸塩、スルホン酸塩、高級アルコール等の界面活性剤を用いることもできる。これらの化合物を用いることにより、有機ケイ素化合物の加水分解（重合）反応や無機酸化物と有機ケイ素化合物の反応が促進され、得られた無機有機複合体中の有機成分の含有量を向上させることができる。
【００３８】
これらの無機酸化物と有機ケイ素化合物を反応させて得られる無機有機複合体の組成について特に限定はないが、ケイ素と該無機有機複合体が含有する周期表第２族、第４族または第１３族の元素のうち最も含有量が多い元素の含有量のモル比が次の一般式（３１）
α  ／  （β  ×  γ）  ＞  １            （３１）
［αは無機有機複合体１ｇに含まれるケイ素の当量、βは該無機有機複合体が含有する周期表第２族、第４族または第１３族の元素のうち最も含有量が多い元素の無機有機複合体１ｇに含まれる当量、γは該周期表第２族、第４族または第１３族から選ばれる元素の価数。］
を満たすことが望ましい。このような組成にすることにより、該無機有機複合体中の有機成分の含有量が向上し、出発原料とは化学的性質のみならず細孔構造においても全く異なった構造を有するようになる。
【００３９】
本発明で用いる無機有機複合体は、さらに有機化合物（ｃ）で処理することもできる。これらの有機化合物は、次の一般式（２７）または（２８）
［Ｒ16sＺ2］                        （２７）
［Ｒ16sＺ2Ｈ］［Ａ］                （２８）
［式中、Ｚ2は周期表の第１５族または第１６族から選ばれる元素であり、具体的にはＺ2が窒素原子であるアンモニウム化合物、リン原子であるホスホニウム化合物、酸素原子であるオキソニウム化合物またはイオウ原子であるスルホニウム化合物である。Ｒ16は同一でも異なっていてもよく、水素原子または炭素数１〜２０の炭化水素基を含む置換基であり、具体的な炭化水素基としては、メチル、エチル、プロピル、ブチル、ペンチル、ヘキシル、ヘプチル、オクチル、ノニル、デシル、ドデシル、イソプロピル、イソブチル、ｓ−ブチル、ｔ−ブチル、シクロヘキシルなどの炭素数１〜２０のアルキル基；ビニル、プロペニル、シクロヘキセニルなどの炭素数１〜２０のアルケニル基；フェニル、メチルフェニル、エチルフェニル、ビフェニル、ナフチルなどの炭素数６〜２０のアリール基、ベンジル、フェニルエチルなどの炭素数７〜２０のアリールアルキル基が例示される。少なくとも１つのＲ16は炭素数１〜２０の炭化水素基であり、各々のＲ16は互いに結合していてもよい。Ｚ2が第１５族のときにはｓ＝３であり、Ｚ2が第１６族のときにはｓ＝２である。また、Ａは有機または無機のアニオンである。］
で示される元素の孤立電子対にプロトンが配位可能な化合物もしくはプロトンが配位した塩である。
【００４０】
上記有機化合物のうち、Ｚ2が窒素元素のものに関して具体的には、メチルアミン、エチルアミン、プロピルアミン、イソプロピルアミン、ブチルアミン、ヘキシルアミン、デシルアミン、ドデシルアミン、アリルアミン、シクロペンチルアミン、シクロヘキシルアミン等の脂肪族第一アミン；ジメチルアミン、ジエチルアミン、ジアミルアミン、ジデシルアミン、ジアリルアミン等の脂肪族第二アミン；トリメチルアミン、トリブチルアミン、トリアミルアミン、トリアリルアミン、Ｎ，Ｎ−ジメチルデシルアミン、Ｎ，Ｎ−ジメチルウンデシルアミン等の脂肪族第三アミン；アニリン、Ｎ−メチルアニリン、Ｎ，Ｎ−ジメチルアニリン、Ｎ−エチルアニリン、Ｎ，Ｎ−ジエチルアニリン、Ｎ−アリルアニリン、ｏ−トルイジン、ｍ−トルイジン、ｐ−トルイジン、Ｎ−メチル−ｏ−トルイジン、Ｎ−メチル−ｍ−トルイジン、Ｎ−メチル−ｐ−トルイジン、Ｎ，Ｎ−ジメチル−ｏ−トルイジン、Ｎ，Ｎ−ジメチル−ｍ−トルイジン、Ｎ，Ｎ−ジメチル−ｐ−トルイジン、ベンジルアミン、ジベンジルアミン、トリベンジルアミン、Ｎ−ベンジル−Ｎ−エチルアニリン、ジフェニルアミン、α−ナフチルアミン、β−ナフチルアミン、Ｎ，Ｎ−ジメチル−α−ナフチルアミン、Ｎ，Ｎ−ジメチル−β−ナフチルアミン、ｏ−アニシジン、ｍ−アニシジン、ｐ−アニシジン、Ｎ，Ｎ，２，６−テトラメチルアニリン、Ｎ，Ｎ，３，５−テトラメチルアニリン、Ｎ，Ｎ，２，４，６−ペンタメチルアニリン、２，３，４，５，６−ペンタフルオロアニリン等の芳香族アミンが例示されるが、これらに限定されるものではない。Ｚ2がリン元素のものに関して、具体的にはトリフェニルホスフィン、トリ（ｏ−トリル）ホスフィン、トリ（ｐ−トリル）ホスフィン、トリ（メシチル）ホスフィン等のホスフィン化合物が例示できるが、これらに限定されるものではない。Ｚ2が酸素元素のものに関して、具体的にはメチルエーテル、エチルエーテル、フェニルエーテル等の化合物が例示されるが、これらに限定されるものではない。その他に、Ｚ2がイオウ元素で表されるスルホン化合物が例示される。
【００４１】
一方、［Ａ］は対アニオンであり、フッ素イオン、塩素イオン、臭素イオン、ヨウ素イオン等のハロゲン化イオンあるいは硫酸イオン、ヘキサフルオロホスフェート、テトラフルオロボレート等の無機アニオンが例示できるが、これらに限定されるものではない。
【００４２】
上記のうち、Ｚ2が窒素元素、［Ａ］が塩素イオンのものに関して具体的には、メチルアミン塩酸塩、エチルアミン塩酸塩、プロピルアミン塩酸塩、イソプロピルアミン塩酸塩、ブチルアミン塩酸塩、ヘキシルアミン塩酸塩、デシルアミン塩酸塩、ドデシルアミ酸塩、アリルアミン塩酸塩、シクロペンチルアミン塩酸塩、シクロヘキシルアミン塩酸塩等の脂肪族第一アミンの塩酸塩；ジメチルアミン塩酸塩、ジエチルアミン塩酸塩、ジアミルアミン塩酸塩、ジデシルアミン塩酸塩、ジアリルアミン塩酸塩等の脂肪族第二アミンの塩酸塩；トリメチルアミン塩酸塩、トリブチルアミン塩酸塩、トリアミルアミン塩酸塩、トリアリルアミン塩酸塩、Ｎ，Ｎ−ジメチルデシルアミン塩酸塩、Ｎ，Ｎ−ジメチルウンデシルアミン塩酸塩等の脂肪族第三アミンの塩酸塩；アニリン塩酸塩、Ｎ−メチルアニリン塩酸塩、Ｎ，Ｎ−ジメチルアニリン塩酸塩、Ｎ−エチルアニリン塩酸塩、Ｎ，Ｎ−ジエチルアニリン塩酸塩、Ｎ―アリルアニリン塩酸塩、ｏ−トルイジン塩酸塩、ｍ−トルイジン塩酸塩、ｐ−トルイジン塩酸塩、Ｎ−メチル−ｏ−トルイジン塩酸塩、Ｎ−メチル−ｐ−トルイジン塩酸塩、Ｎ，Ｎ−ジメチル−ｏ−トルイジン塩酸塩、Ｎ，Ｎ−ジメチル−ｍ−トルイジン塩酸塩、Ｎ，Ｎ−ジメチル−ｐ−トルイジン塩酸塩、ベンジルアミン塩酸塩、ジベンジルアミン塩酸塩、トリベンジルアミン塩酸塩、Ｎ−ベンジル−Ｎ−エチルアニリン塩酸塩、ジフェニルアミン塩酸塩、α−ナフチルアミン塩酸塩、β−ナフチルアミン塩酸塩、Ｎ，Ｎ−ジメチル−α−ナフチルアミン塩酸塩、Ｎ，Ｎ−ジメチル−β−ナフチルアミン塩酸塩、ｏ−アニシジン塩酸塩、ｍ−アニシジン塩酸塩、ｐ−アニシジン塩酸塩、Ｎ，Ｎ−２，６−テトラメチルアニリン塩酸塩、Ｎ，Ｎ−３，５−テトラメチルアニリン塩酸塩、Ｎ，Ｎ−２，４，６−ペンタメチルアニリン塩酸塩、２，３，４，５，６−ペンタフルオロアニリン塩酸塩等の芳香族アミンの塩酸塩、あるいは上記のアンモニウム化合物の［Ａ］が塩素イオンに代わってフッ素イオン、臭素イオン、ヨウ素イオンまたは硫酸イオン等で示されるアミン化合物のフッ化水素酸塩、臭化水素酸塩、ヨウ化水素酸塩または硫酸塩が例示されるが、これらに限定されるものではない。Ｚ2がリン元素、［Ａ］が臭素イオンのものに関して、具体的にはトリフェニルホスフィンヒドロブロマイド、トリ（ｏ−トリル）ホスフィンヒドロブロマイド、トリ（ｐ−トリル）ホスフィンヒドロブロマイド、トリ（メシチル）ホスフィンヒドロブロマイド等のホスホニウム化合物が例示できるが、これらに限定されるものではない。Ｚ2が酸素元素、［Ａ］が塩素イオンのものに関して、具体的にはメチルエーテルの塩酸塩、エチルエーテルの塩酸塩、フェニルエーテルの塩酸塩等のオキソニウム化合物が例示されるが、これらに限定されるものではない。その他に、Ｚ2がイオウ元素で表されるスルホニウム化合物が例示される。
【００４３】
さらに、本発明において用いられる有機金属化合物（ｄ）は、特に限定されるものではないが、下記一般式（２９）
Ｍ5Ｒ17t          （２９）
［式中、Ｍ5は周期表第２族、第１２族または第１３族から選ばれる原子であり、Ｒ17は各々独立して水素原子、炭素数１〜２０のアルキル基もしくはアルコキシ基、または炭素数６〜２０のアリール基、アリールオキシ基、アリールアルキル基、アリールアルコキシ基、アルキルアリール基もしくはアルキルアリールオキシ基であり、少なくとも１つのＲ17は水素原子、炭素数１〜２０のアルキル基または炭素数６〜２０のアリールアルキル基である。ｔはＭ5の価数に相当する。］
で表される有機金属化合物が例示される。
【００４４】
前記一般式（２９）で表される化合物としては、例えばＭ5がアルミニウムの場合、トリメチルアルミニウム、トリエチルアルミニウム、トリイソプロピルアルミニウム、トリ−ｎ−プロピルアルミニウム、トリイソブチルアルミニウム、トリ−ｎ−ブチルアルミニウム、トリアミルアルミニウム、ジメチルアルミニウムエトキサイド、ジエチルアルミニウムエトキサイド、ジイソプロピルアルミニウムエトキサイド、ジ−ｎ−プロピルアルミニウムエトキサイド、ジイソブチルアルミニウムエトキサイド、ジ−ｎ−ブチルアルミニウムエトキサイド、ジメチルアルミニウムハイドライド、ジエチルアルミニウムハイドライド、ジイソプロピルアルミニウムハイドライド、ジ−ｎ−プロピルアルミニウムハイドライド、ジイソブチルアルミニウムハイドライド、ジ−ｎ−ブチルアルミニウムハイドライド等を例示することができる。
【００４５】
本発明に使用される触媒は、上述した遷移金属化合物（ａ）、無機有機複合体（ｂ）および必要に応じて有機金属化合物（ｄ）から構成されるが、これらの接触方法あるいは接触順序は特に限定されない。
【００４６】
さらに、本発明の触媒を合成するにあたり、遷移金属化合物（ａ）と無機有機複合体（ｂ）および有機金属化合物（ｃ）の使用量、使用量の比も特に制限されないが、遷移金属化合物（ａ）が反応するのに十分な量のカチオン性遷移金属化合物を生成させる無機有機複合体（ｂ）を加えることが好ましい。
【００４７】
本発明の重合反応に用られるオレフィンは、エチレン、プロピレン、１−ブテン、４−メチル−１−ペンテン、１−ヘキセン等のα−オレフィン、ブタジエン、１，４−ヘキサジエン等の共役および非共役ジエン、スチレン、シクロブテン等の環状オレフィンであり、これらの成分のうち、２種以上の混合成分を重合することもできる。
【００４８】
また、本発明のオレフィン重合は、液相でも気相でも行うことができる。重合を液相で行う場合の溶媒としては、一般に用いられる有機溶剤であればいずれでもよく、具体的にはプロパン、ペンタン、ヘキサン、イソブタン、シクロヘキサン、ベンゼン、トルエン、キシレン、塩化メチレン等、またはオレフィンそれ自身を溶媒として用いることもできる。さらに、重合温度は特に制限はないが、−６０〜２８０℃の範囲で行うことが好ましい。
【００４９】
【実施例】
以下、実施例により本発明をさらに詳細に説明するが、本発明はこれら実施例に限定されるものではない。
【００５０】
なお、重合操作、反応および溶媒精製は、すべて不活性ガス雰囲気下で行った。また、反応に用いた溶媒等は、すべて予め公知の方法で精製、乾燥、脱酸素を行ったものを用いた。さらに、反応に用いた化合物は、公知の方法により合成、同定したものを用いた。
【００５１】
また、溶融指数（ＭＩ）は、ＡＳＴＭ  Ｄ１２３８条件Ｅに準ずる方法にて測定を行った。
【００５２】
実施例１
［無機有機複合体の調製］
合成ヘクトライト（商品名ラポナイトＲＤ、日本シリカ（株）より購入、Ｓｉ２７ｗｔ％、Ｍｇ  １６ｗｔ％、Ｓｉ／Ｍｇ＝１．７）２０ｇを蒸留水６００ｍｌに加え、攪拌した。これにジフェニルジメトキシシラン１３．６ｍｌ、フェニルトリメトキシシラン１１．２ｍｌとジメチルオクタデシルアミン塩酸塩１３．５ｇを加え、９０℃で２．５時間攪拌した。上澄液を濾過した後、エタノール３００ｍｌ（商品名エキネンＦ−３、日本化成品（株）製）で２回洗浄、減圧乾燥した。この結果、３１．９ｇの複合体が得られた。この複合体の29Ｓｉ−ＮＭＲを測定したところ、ＴＭＳ基準で−３９ｐｐｍ（フェニル基を２個有するシロキサンに帰属される）、−７３ｐｐｍ（フェニル基を１個有するシロキサンに帰属される）にピークが認められ、該無機有機複合体に炭化水素部位が単結合していることがわかる。また、この無機有機複合体の元素分析をしたところ、Ｓｉが２３ｗｔ％、Ｍｇが７．４ｗｔ％であり、Ｓｉ／Ｍｇは３．１であった。
【００５３】
［触媒の調製］
１００ｍｌのガラス製容器に、[無機有機複合体の調製]で調製した複合体１．５ｇ、ヘキサン３０ｍｌを加え、その後ジメチルアニリン１．９ｍｌを加えて、室温で３時間攪拌した。静置後、上澄み液を抜き出し、ヘキサン３０ｍｌ、トリイソブチルアルミニウム７．５ｍｍｏｌ、ビス（インデニル）ジルコニウムジクロライド６０μｍｏｌを加え、室温で１８時間撹拌した。
【００５４】
［重合］
２ｌのステンレス製オートクレーブを窒素置換した後、ヘキサン１．１ｌを加え、次に、［触媒の調製］で調製した触媒のスラリー（固体触媒３０ｍｇに相当する）、トリイソブチルアルミニウム２．０ｍｍｏｌを加えた。これにエチレンを６ｋｇｆ／ｃｍ2の圧に保ちながら導入し、８０℃の重合温度で１．５時間重合した。エタノールを投入し、重合を停止させた後、未反応のエチレンガスを除去し、２５４ｇの粒子状のポリマーを得た。得られたポリマーのＭＩは０．２２ｇ／１０分、嵩密度は０．２６ｇ／ｃｍ3であった。
【００５５】
比較例１
［無機有機複合体の調製］
実施例１の［無機有機複合体の調製］においてジフェニルジメトキシシラン、フェニルトリメトキシシランを用いなかった以外は実施例１と同様に調製した。この化合物は減圧乾燥時に凝集して塊状になったため、乳鉢で粉砕した。この結果、２３．８ｇの化合物が得られた。この化合物の29Ｓｉ−ＮＭＲを測定したところ、ＴＭＳ基準で−８０ｐｐｍ以下にピークが認められず、該化合物のケイ素と単結合した炭化水素部位が存在していないことがわかる。また、元素分析をしたところ、Ｓｉが２２ｗｔ％、Ｍｇが１２ｗｔ％であり、Ｓｉ／Ｍｇ＝１．８であった。
【００５６】
［触媒の調製］
無機有機複合体として［無機有機複合体の調製］で調製した化合物を用いた以外は実施例１と同様に触媒を調製した。
【００５７】
［重合］
触媒スラリーとして［触媒の調製］で調製した触媒のスラリーを用いた以外は実施例１と同様に重合した。この結果、６４ｇの粒子状のポリマーを得た。得られたポリマーのＭＩは０．２８ｇ／１０分、嵩密度は０．２１ｇ／ｃｍ3であった。
【００５８】
比較例２
［無機有機複合体の調製］
［無機有機複合体の調製］において、ジフェニルジメトキシシラン１３．６ｍｌ、フェニルトリメトキシシラン１１．２ｍｌの代わりにテトラエトキシシラン２７ｍｌを用いた以外は実施例１と同様に調製した。この結果、３５．１ｇの化合物が得られた。この化合物の29Ｓｉ−ＮＭＲを測定したところ、ＴＭＳ基準で−８０ｐｐｍ以下にピークが認められず、該化合物のケイ素と単結合した炭化水素部位が存在していないことがわかる。
【００５９】
［触媒の調製］
無機有機複合体として［無機有機複合体の調製］で調製した化合物を用いた以外は実施例１と同様に触媒を調製した。
【００６０】
［重合］
触媒スラリーとして［触媒の調製］で調製した触媒のスラリーを用いた以外は実施例１と同様に重合した。この結果、５０ｇの粒子状のポリマーを得た。得られたポリマーのＭＩは０．２９ｇ／１０分、嵩密度は０．２３ｇ／ｃｍ3であった。
【００６１】
実施例２
［無機有機複合体の調製］
ジメチルオクタデシルアミン塩酸塩の使用量を１３．５ｇから６．８ｇに変えた以外、実施例１と同様に複合体を調製した。この結果、３７．８ｇの複合体が得られた。この無機有機複合体の元素分析をしたところ、Ｓｉが２４ｗｔ％、Ｍｇが８．３ｗｔ％であり、Ｓｉ／Ｍｇは２．９であった。
【００６２】
［触媒の調製］
無機有機複合体として［無機有機複合体の調製］で調製した複合体を用いた以外は実施例１と同様に触媒を調製した。
【００６３】
［重合］
触媒スラリーとして［触媒の調製］で調製した触媒のスラリーを用いた以外は実施例１と同様に重合した。この結果、２１７ｇの粒子状のポリマーを得た。得られたポリマーのＭＩは０．２５ｇ／１０分、嵩密度は０．２９ｇ／ｃｍ3であった。
【００６４】
実施例３
［無機有機複合体の調製］
［無機有機複合体の調製］において、ジフェニルジメトキシシラン１３．６ｍｌの代わりにジメチルジエトキシシラン７．２ｍｌを用いた以外は実施例１と同様に調製した。この結果、２９．０ｇの複合体が得られた。
【００６５】
［触媒の調製］
無機有機複合体として［無機有機複合体の調製］で調製した複合体を用いた以外は実施例１と同様に触媒を調製した。
【００６６】
［重合］
触媒スラリーとして［触媒の調製］で調製した触媒のスラリーを用いた以外は実施例１と同様に重合した。この結果、９５ｇの粒子状のポリマーを得た。得られたポリマーのＭＩは０．１６ｇ／１０分、嵩密度は０．２９ｇ／ｃｍ3であった。
【００６７】
実施例４
［無機有機複合体の調製］
［無機有機複合体の調製］において、ジフェニルジメトキシシラン１３．６ｍｌ、フェニルトリメトキシシラン１１．２ｍｌの代わりにフェニルトリメトキシシラン２２．４ｍｌを用いた以外は実施例１と同様に調製した。この結果、３７．６ｇの無機有機複合体が得られた。この化合物の29Ｓｉ−ＮＭＲを測定したところ、ＴＭＳ基準で−７３ｐｐｍにピークが認められ、該無機有機複合体に炭化水素部位が単結合していることがわかる。また、元素分析をしたところ、Ｓｉが２４ｗｔ％、Ｍｇが８．１ｗｔ％であり、Ｓｉ／Ｍｇは２．９であった。
【００６８】
［触媒の調製］
無機有機複合体として［無機有機複合体の調製］で調製した複合体を用いた以外は実施例１と同様に触媒を調製した。
【００６９】
［重合］
触媒スラリーとして［触媒の調製］で調製した触媒のスラリーを用いた以外は実施例１と同様に重合した。この結果、１３５ｇの粒子状のポリマーを得た。得られたポリマーのＭＩは０．２２ｇ／１０分、嵩密度は０．２８ｇ／ｃｍ3であった。
【００７０】
実施例５
［無機有機複合体の調製］
合成ヘクトライト（商品名ラポナイトＲＤ、日本シリカ（株）より購入）３０ｇをエキネン１８０ｍｌ、蒸留水９０ｍｌの混合液に加え、攪拌した。これにジメチルジエトキシシラン２６．５ｍｌ、１ｍｏｌ／ｌの塩酸水溶液５０ｍｌ、エキネン５０ｍｌの混合液を加え、室温で３０分攪拌した。さらにテトラエトキシシラン１１ｍｌを加え、１時間攪拌した。上澄液を濾過した後、エキネン３００ｍｌで２回洗浄、減圧乾燥した。この結果、３５ｇの複合体が得られた。
【００７１】
［触媒の調製］
３００ｍｌのガラス製容器に、[無機有機複合体の調製]で調製した複合体２ｇ、ヘキサン１００ｍｌを加え、その後ジメチルアニリン０．５ｍｌを加えて、室温で３時間攪拌した。静置後、上澄み液を抜き出し、ヘキサンを加え、２００ｍｌのスラリーとした。
【００７２】
次に、ヘキサン２０ｍｌの入った５０ｍｌのガラス製容器に、上記のスラリー２．５ｍｌ、トリイソブチルアルミニウム０．３ｍｍｏｌ、ビス（インデニル）ジルコニウムジクロライド１．０μｍｏｌを加え、室温で２時間撹拌した。
【００７３】
［重合］
２ｌのステンレス製オートクレーブを窒素置換した後、ヘキサン１．１ｌを加え、次に、［触媒の調製］で調製した触媒のスラリー（固体触媒２５ｍｇに相当する）、トリイソブチルアルミニウム２．０ｍｍｏｌを加えた。これにエチレンを６ｋｇ／ｃｍ2の圧に保ちながら導入し、８０℃の重合温度で１．５時間重合した。エタノールを投入し、重合を停止させた後、未反応のエチレンガスを除去し、１１７ｇの粒子状のポリマーを得た。得られたポリマーのＭＩは０．２６ｇ／１０分、嵩密度は０．２６ｇ／ｃｍ3であった。
【００７４】
実施例６
［無機有機複合体の調製］
モンモリロナイト（商品名クニピアＦ、クニミネ工業（株）より購入、Ｓｉ  ２４ｗｔ％、Ａｌ  ９．７ｗｔ％、Ｓｉ／Ｍｇ＝２．５）２０ｇを蒸留水６００ｍｌに加え、攪拌した。これにフェニルトリメトキシシラン１１．２ｍｌとジメチルオクタデシルアミン塩酸塩１３．５ｇを加え、７０℃で４時間攪拌した。上澄液を濾過した後、エキネン３００ｍｌで２回洗浄、減圧乾燥した。この結果、３７ｇの複合体が得られた。この無機有機複合体の元素分析をしたところ、Ｓｉが２６ｗｔ％、Ａｌが５．５ｗｔ％であり、Ｓｉ／Ａｌｇが４．７であった。
【００７５】
［触媒の調製］
３００ｍｌのガラス製容器に、[無機有機複合体の調製]で調製した複合体１．５ｇ、ヘキサン３０ｍｌ、トリイソブチルアルミニウム７．５ｍｍｏｌ、ビス（インデニル）ジルコニウムジクロライド６０μｍｏｌを加え、室温で１８時間撹拌した。
【００７６】
［重合］
触媒スラリーとして［触媒の調製］で調製した触媒のスラリーを用いた以外は実施例１と同様に重合した。この結果、７５ｇの粒子状のポリマーを得た。得られたポリマーのＭＩは０．１４ｇ／１０分であった。
【００７７】
実施例７
［触媒の調製］
無機有機複合体として実施例６の［無機有機複合体の調製］で調製した複合体を用いた以外は実施例１と同様に触媒を調製した。
【００７８】
［重合］
触媒スラリーとして［触媒の調製］で調製した触媒のスラリーを用いた以外は実施例１と同様に重合した。この結果、１１５ｇの粒子状のポリマーを得た。得られたポリマーのＭＩは０．１４ｇ／１０分であった。
【００７９】
【発明の効果】
以上説明したように、本発明によれば、安価な触媒で、また優れた重合活性でオレフィン重合体を製造することができる。また、スラリー重合において優れた形状のポリマーを製造することができる。